СПОСОБ ПОЛУЧЕНИЯ КАТАЛИЗИРОВАННОГО САЖЕВОГО ФИЛЬТРА И КАТАЛИЗИРОВАННОГО НАПОЛНИТЕЛЯ В ВИДЕ ЧАСТИЦ

1. Способ получения катализированного сажевого фильтра, содержащий стадии
a) обеспечения одного тонкого покрытия из катализатора, полученного из суспензии для нанесения тонкого покрытия, содержащей первый катализатор, активный при сгорании сажи, в комбинации со вторым катализатором, активным при селективном каталитическом восстановлении оксидов азота;
b) покрытия корпуса сажевого фильтра тонким покрытием из катализатора на стороне рассеивания и стороне проникновения корпуса фильтра и внутри перегородок корпуса фильтра; и
c) сушки и термообработки покрытого корпуса фильтра с получением катализированного сажевого фильтра, где первый или второй катализатор в суспензии для нанесения тонкого покрытия имеет размер частиц, равный или больше, чем средний размер пор стенок фильтра.
2. Способ по п.1, где второй катализатор содержит по меньшей мере одно из цеолита, фосфата алюминия и оксида кремния, ионообменного цеолита, фосфата алюминия и оксида кремния, одного или более основных оксидов металлов, и носитель катализатора, по меньшей мере одно из оксида церия и вольфрама на носителе из оксида титана, носителе из оксида алюминия, носителе из оксида циркония или носителе из оксида кремния.
3. Способ по п.2, где второй катализатор содержит дополнительный промотор железа и/или меди.
4. Способ по п.1, где первый катализатор содержит оксид циркония и/или один или более оксидов редкоземельных металлов.
5. Способ по п.4, где один или более редкоземельных металлов содержат оксид церия.
6. Способ по п.4, где первый катализатор дополнительно содержит оксид алюминия, оксид титана, оксид кремния, цеолит или их комбинации.
7. Способ по п.2, где второй катализатор содержит оксид вольфрама и оксид церия на носителе из оксида алюминия.
8. Способ по любому из пп.1-7, где корпус фильтра сформирован в форме монолита с пристеночным течением с множеством каналов в продольном направлении, сформированных перегородками, расположенными в продольном направлении, ограничивающими и определяющими каналы, где сторона рассеивания каналов имеет открытый вход и выход, закрываемый заглушками, и где сторона проникновения каналов имеет вход, закрываемый заглушками, и открытый выход.
9. Способ по п.8, где корпус фильтра монолита с пристеночным течением покрывается тонким покрытием, прежде чем выход стороны рассеивания и вход стороны проникновения закрываются.
10. Катализированный сажевый фильтр, покрытый тонким покрытием на его стороне рассеивания и его стороне проникновения, и внутри перегородок фильтра, причем указанное тонкое покрытие получено из суспензии для нанесения тонкого покрытия, содержащей первый катализатор, активный при сгорании сажи, в комбинации со вторым катализатором, активным при селективном каталитическом восстановлении оксидов азота, где первый или второй катализатор в суспензии для нанесения тонкого покрытия имеет размер частиц, равный или больше, чем средний размер пор стенок фильтра.
11. Катализированный сажевый фильтр по п.10, где фильтр находится в форме монолита с пристеночным течением с множеством каналов в продольном направлении, сформированных перегородками, расположенными в продольном направлении, ограничивающими и определяющими каналы, сторона рассеивания каналов имеет открытый вход и закрытый выход, сторона проникновения каналов имеет закрытый вход и открытый выход.
12. Катализированный сажевый фильтр по п.10 или 11, где первый и второй катализатор в суспензии для нанесения тонкого покрытия имеют размер частиц, равный или больше, чем средний размер пор стенок фильтра.